СМЕСЬ ДЛЯ ИЗГОТОВЛЕНИЯ ОГНЕУПОРНЫХ БЕТОНОВ
MIXTURE FOR PRODUCTION OF FIREPROOF CONCRETES

Изобретение относится к области металлургии, а именно к изготовлению огнеупорных бетонов.
Известны смеси для изготовления огнеупорных бетонов, содержащих в качестве огнеупорного наполнителя кварцевый песок, шамот или другие материалы. (Стрелов К.К., Кащеев И.Д., Мамыкин П.С. «Технология огнеупоров» // Учебник для техникумов. 4-е изд., перераб. и доп. - М.: Металлургия, 1988, 528 с).
Недостатком известных смесей является высокая стоимость огнеупорного наполнителя.
Заявляемое изобретение позволяет снизить стоимость огнеупорных бетонов. Сущность заявляемого изобретения заключается в том, что огнеупорные бетоны, содержащие огнеупорный наполнитель и в качестве связующего цемент, в качестве огнеупорного наполнителя содержат золу уноса ТЭЦ, при следующем соотношении ингредиентов, мас.%:
- цемент: 20-30;
- огнеупорный наполнитель: остальное.
- вода: 15-20 (сверх 100%)
2
2
3
2
3
При этом в качестве огнеупорного наполнителя использована зола уноса ТЭЦ содержащая: 60-75% SiO, 12-15% C, 8-10% АlO, 3-5% СaО, 2-3% FeO и 1% MgO, а фракционный состав смеси следующий: 70% частиц размером 0,315 мм, 20% - 0,18 и 10% менее 0,18 мм.
Технический результат, получаемый при реализации изобретения, заключается в значительном удешевлении производства огнеупорных бетонов.
Использование золы в качестве огнеупорного наполнителя позволяет снизить стоимость бетонов и повысить трещиностойкость изготовленных из них изделий из-за содержащегося в золе обожженного кварца с малым коэффициентом термического расширения.
Изготавливают огнеупорный бетон следующим образом.
2
2
3
2
3
Сухие компоненты смеси в заданной пропорции (например, 25% цемента и 75% наполнителя) тщательно перемешивают и порциями засыпают в воду (например, взятой в количестве 18% от массы сухой смеси) при постоянном перемешивании в бегунах или бетономешалке. В качестве огнеупорного наполнителя использована зола уноса ТЭЦ содержащая, например: 73% SiO, 12% C, 8% АlO, 4% СaО, 2% FeO и 1% MgO, а фракционный состав смеси, например следующий: 70% частиц размером 0,315 мм, 20% - 0,18 и 10% менее 0,18 мм. Примеры, в которых указаны ингредиенты, входящие в состав смеси приведены в таблице. Цемент используют любых марок.
Последующие операции ведут по общепринятой технологии.
Наименование компонента, масс.%
Состав
1
2
3
Цемент
20
25
30
Огнеупорный наполнитель
остальное
остальное
остальное
Вода (сверх 100%)
15
17
20
Химический состав огнеупорного наполнителя, масс.%
С
12
13
15
Аl<sub>2</sub>O<sub>3</sub>
10
9
8
СaО
5
4
3
Fe<sub>2</sub>O<sub>3</sub>
3
2
2
MgO
1
1
1
SiO<sub>2</sub>
69
71
71
(остальное)